(57)【要約】【課題】  燃焼中断を少なくすることができるとともに、発煙時間のバラツキの小さな発煙組成物を提供する。【解決手段】  アルカリ金属硝酸塩を５重量％〜１０重量％、麻炭を１重量％〜５重量％、粉状塩素化パラフィンを５重量％〜２０重量％、流動塩素化パラフィンを５重量％〜１５重量％、酸化亜鉛を１５重量％〜４０重量％、硝化綿を１５重量％〜３５重量％、繊維物質を１．０重量％〜４０重量％含有したものを、圧搾成型する。【選択図】    なし【特許請求の範囲】
【請求項１】
アルカリ金属硝酸塩、麻炭、粉状塩素化パラフィン、流動塩素化パラフィン、酸化亜鉛および硝化綿を含有したものを、圧搾成型した発煙組成物において、
繊維物質を含有させた、
ことを特徴とする発煙組成物。
【請求項２】
請求項１に記載の発煙組成物において、
アルカリ金属硝酸塩を５重量％〜１０重量％、麻炭を１重量％〜５重量％、粉状塩素化パラフィンを５重量％〜２０重量％、流動塩素化パラフィンを５重量％〜１５重量％、酸化亜鉛を１５重量％〜４０重量％、硝化綿を１５重量％〜３５重量％、繊維物質を１．０重量％〜４０重量％にした、
ことを特徴とする発煙組成物。
【請求項３】
請求項１または請求項２に記載の発煙組成物において、
繊維物質はアスベスト、炭素繊維、アラミド繊維、フェノール繊維、雲母、ガラス繊維、カイノール繊維の少なくとも１つ以上である、
ことを特徴とする発煙組成物。
【請求項４】
請求項１から請求項３のいずれか１項に記載の発煙組成物において、
繊維物質の長さを０．０１ｍｍ〜３ｍｍにした、
ことを特徴とする発煙組成物。
【発明の詳細な説明】
【技術分野】
【０００１】
この発明は、建築物等の漏煙試験用、排煙設備の検査用、または、煙感知器の検査用などに用いる発煙組成物に関するものである。
【背景技術】
【０００２】
従来の発煙組成物は、燃焼すれば発煙量が均一に発生するように設計され、燃焼時に人体および各種機器に与える悪影響を少なくするようにされていた。
なお、発煙組成物は、アルカリ金属硝酸塩が６重量％〜１０重量％、麻炭が１重量％〜３重量％、粉状塩素化パラフィンが８重量％〜１７重量％、流動塩素化パラフィンが８重量％〜１３重量％、酸化亜鉛が２５重量％〜４０重量％、硝化綿が２５重量％〜３５重量％とされている。
【特許文献１】特公昭５３−４６８８４号公報
【発明の開示】
【発明が解決しようとする課題】
【０００３】
しかしながら、従来の発煙組成物は、燃焼中に強力な剥離現象が発生し、燃焼が中断することがあった。
また、発煙時間に大きなバラツキがあった。
【課題を解決するための手段】
【０００４】
この発明は、以下のような発明である。
（１）アルカリ金属硝酸塩、麻炭、粉状塩素化パラフィン、流動塩素化パラフィン、酸化亜鉛および硝化綿を含有したものを、圧搾成型した発煙組成物において、繊維物質を含有させたことを特徴とする。
（２）（１）に記載の発煙組成物において、アルカリ金属硝酸塩を５重量％〜１０重量％、麻炭を１重量％〜５重量％、粉状塩素化パラフィンを５重量％〜２０重量％、流動塩素化パラフィンを５重量％〜１５重量％、酸化亜鉛を１５重量％〜４０重量％、硝化綿を１５重量％〜３５重量％、繊維物質を１．０重量％〜４０重量％にしたことを特徴とする。
（３）（１）または（２）に記載の発煙組成物において、繊維物質はアスベスト、炭素繊維、アラミド繊維、フェノール繊維、雲母、ガラス繊維、カイノール繊維の少なくとも１つ以上であることを特徴とする。
（４）（１）から（３）のいずれか１つに記載の発煙組成物において、繊維物質の長さを０．０１ｍｍ〜３ｍｍにしたことを特徴とする。
【発明の効果】
【０００５】
この発明によれば、繊維物質を含有させたので、燃焼中断を少なくすることができるとともに、発煙時間のバラツキを小さくすることができる。
さらに、繊維物質の含有量を１．０重量％〜４０重量％にしたり、繊維物質の長さを０．０１ｍｍ〜３．０ｍｍにしたので、燃焼中断をさらに少なくすることができるとともに、発煙時間のバラツキをさらに小さくすることができる。
【発明を実施するための最良の形態】
【０００６】
この発明の発煙組成物は、アルカリ金属硝酸塩（例えば、硝酸カリウム、硝酸ナトリウムの少なくとも１つ）、麻炭、粉状塩素化パラフィン、流動塩素化パラフィン、酸化亜鉛、硝化綿および繊維物質を含有したものを、圧搾成型する。
なお、発煙組成物は、アルカリ金属硝酸塩を５重量％〜１０重量％、麻炭を１重量％〜５重量％、粉状塩素化パラフィンを５重量％〜２０重量％、流動塩素化パラフィンを５重量％〜１５重量％、酸化亜鉛を１５重量％〜４０重量％、硝化綿を１５重量％〜３５重量％、繊維物質を１．０重量％〜４０重量％にするのが望ましい。
さらに、繊維物質は、アスベスト、炭素繊維、フェノール繊維、アラミド繊維、雲母、ガラス繊維、カイノール繊維の少なくとも１つ以上で、長さが０．０１ｍｍ〜３ｍｍであるのが望ましい。
【０００７】
以下に、この発明の実施例と、比較例とについて説明する。
【０００８】
〔実施例１〜実施例１２〕
表１に示す実施例１〜実施例１２の組成となるように発煙組成物を製造した。
【０００９】
【表１】
2005239445.tif 000002
【００１０】
まず、これらの諸原料のうち、流動塩素化パラフィンおよび硝化綿をアセトンで溶かし、これに他の諸原料を加えて石川式混和機で混和した後、アセトンを蒸発させて造粒して成型物とした。
次に、この成型物を真鍮製の長方形の型に充填し、油圧プレスで圧搾して４０ｍｍ×１４ｍｍ×１２ｍｍの直方体で、１個当たりの重量が１０ｇの発煙片に成型した。
そして、この発煙辺の一端に着火して煙試験器中に煙を発生させ、発煙量、発煙時間、イオン濃度、煙の臭気、燃焼状況を測定または観察した。
なお、発煙量を測定した煙試験器は、下部が広い発煙室で、上部を絞って煙通過部にした微分型発煙量試験器である。
そして、煙通過部には、光透過式煙濃度計、風速計、熱電対などが設けられている。
【００１１】
実施例１〜実施例１２の発煙片は、ニクロム線に通電することによって着火し、光透過式煙濃度計で減光率を測定して減光係数を算出した。
また、風速計で風速を測定し、発煙を始めてから終了するまでの時間を測定した。
以上の実験値から発煙量を算出した。
なお、減光係数Ｃｓ（ｌ／ｍ）は、次式（１）によって求めた。
【００１２】
【数１】
2005239445.tif 000003
【００１３】
また、発煙量ＣｓＶ（ｍ2）は、次式（２）によって求めた。
【００１４】
【数２】
2005239445.tif 000004
【００１５】
次に、光透過式煙濃度計による煙濃度（減光係数Ｃｓ）が０．１のときのイオン化式煙濃度計のイオン濃度（煙がイオン化式煙濃度計に侵入したときの信号増幅回路の入力電圧（Ｖ：Volt）は、次のようにして求めた。
すなわち、装置として煙感知器検定用循環式煙試験器を用い、発煙片を循環系路中の煙発生炉に入れて熱し、また、循環系路には循環ポンプ風速計、光透過式煙濃度計、イオン化式煙濃度計を順に配置し、組成の異なる各実施例の発煙片の各重量において、光透過式煙濃度計による煙濃度（減光係数Ｃｓ）とイオン化式煙濃度計でイオン濃度（Ｖ）を測定し、煙濃度とイオン濃度との関係カーブを求め、このカーブから煙濃度（減光係数Ｃｓ）が０．１のときのイオン濃度（Ｖ）を求めた（表１に実施例１〜実施例１２の実験結果を示す。）。
【００１６】
表１に示すように、発煙片を２本とした場合の発煙量は、発煙片が１本の場合の約２．０倍で発煙量はほぼ均一であった。
また、煙の臭気は少ないものであった。
なお、煙感知器検定試験用発煙材に濾紙粉を用いた場合、減光係数（Ｃｓ）が１のときのイオン濃度は３０Ｖであった。
【００１７】
〔比較例１および比較例２〕
特公昭５３−４６８８４号公報（特許文献１）に示された発煙組成物を作製し、評価を実施したところ、比較例１では１０個中の８個が発煙中断を起こし、比較例２では１０個中の９個が発煙中断を起こした。
そこで、特公昭５３−４６８８４号公報（特許文献１）に示された発煙組成物にこの発明の範囲で各種繊維物質を加えて同様な試験を実施したところ、発煙中断を少なくすることができた。
このように、特公昭５３−４６８８４号公報（特許文献１）の発煙組成物では、発煙持続の信頼性が得られなかった。
【００１８】
上記した実施例で、繊維物質が１．０重量％未満になると、燃焼中断が発生し、繊維物質が４０重量％を越えると、発煙組成物として機能しなくなるので、繊維物質を１．０重量％〜４０重量％にするのが望ましい。
なお、繊維物質を１．０重量％〜３０重量％とすることにより、より安定した発煙性能を得ることができる。
次に、繊維物質の長さが０．０１ｍｍ未満になると、燃焼中断が発生し、繊維物質の長さが３ｍｍを越えると、混和機で均一に諸原料を混和できなくなるので、繊維物質の長さを０．０１ｍｍ〜３ｍｍにするのが望ましい。
なお、繊維物質の長さを０．０１ｍｍ〜１ｍｍとすることにより、より均一に混和でき、より安定した発煙性能を得ることができ、また、繊維物質の長さを０．２ｍｍ〜０．８ｍｍとすることにより、さらにり均一に混和でき、さらに安定した発煙性能を得ることができる。